(57)【要約】【課題】排水中に含まれリチウムを効率よく回収することができるリチウムの回収方法を提供する。【解決手段】排水中からリチウムを回収する方法であって、リチウムを含有する排水を濃縮する濃縮工程Ｓ１と、濃縮工程Ｓ１で得られた濃縮液に対して二酸化炭素を供給する炭酸化工程Ｓ２と、炭酸化工程Ｓ２で得られた炭酸化リチウムの結晶を含むスラリーから固形物を分離する固液分離工程Ｓ３と、を含むことを特徴とする。濃縮液に対して二酸化炭素を供給することによって、リチウムを排水から炭酸リチウムの形態で適切に回収することができる。【選択図】図１
2020169355.tif 000002
【特許請求の範囲】
【請求項１】
排水中からリチウムを回収する方法であって、
リチウムを含有する排水を濃縮する濃縮工程と、
該濃縮工程で得られた濃縮液に対して二酸化炭素を供給する炭酸化工程と、
該炭酸化工程で得られた炭酸化リチウムの結晶を含むスラリーから固形物を分離する固液分離工程と、を含む
ことを特徴とするリチウムの回収方法。
【請求項２】
前記炭酸化工程において、
前記濃縮液が所定の温度以上に維持された状態で、該濃縮液に対して二酸化炭素を供給する
ことを特徴とする請求項１記載のリチウムの回収方法。
【請求項３】
前記濃縮工程において、
前記濃縮液、前記排水、前記炭酸化リチウムの結晶を含むスラリー、前記固液分離工程において排出された分離液のいずれかまたはこれら２種以上を混合した溶液を繰り返し濃縮する
ことを特徴とする請求項１または２記載のリチウムの回収方法。
【請求項４】
前記固液分離工程で得られた固形物を洗浄する洗浄工程を含む
ことを特徴とする請求項１、２または３記載のリチウムの回収方法。
【請求項５】
前記排水が、リチウムを用いた電池を製造する工程で発生した排水である
ことを特徴とする請求項１、２、３または４記載のリチウムの回収方法。
【請求項６】
前記炭酸化工程における濃縮液の温度が、６０℃以上である
ことを特徴とする請求項１、２、３、４または５記載のリチウムの回収方法。
【発明の詳細な説明】
【技術分野】
【０００１】
本発明は、リチウムの回収方法に関する。さらに詳しくは、リチウムを含有する製品の製造工程排水からリチウムを回収するリチウムの回収方法に関する。
【背景技術】
【０００２】
リチウムは、陶器やガラスの添加剤、鉄鋼連続鋳造用のガラスフラックス、グリース、医薬品、電池等、産業において広く利用されている。とくに近年、リチウム二次電池は、エネルギー密度が高く電圧が高いことから、ノートパソコンなどの電子機器のバッテリーや電気自動車・ハイブリッド車の車載バッテリーとしての用途が拡大しており、リチウムの需要が急増している。
【０００３】
バッテリーの正極材料は、様々な種類があるが、近年では、三元系であるＮＣＡ（Ｌｉ（ＮｉａＣｏｂＡｌａ−ｂ）Ｏ２）やＮＣＭ（Ｌｉ（ＮｉａＭｎｂＣｏａ−ｂ）Ｏ２）と呼ばれる組成のものが普及している。
このようなバッテリーの正極材料は、ニッケル、コバルト、マンガンなどの硫酸塩水溶液を中和するなどして混合水酸化物（「ＭＨＰ」とも呼ばれる）を生成し、その後、水酸化リチウムや炭酸リチウムなどのリチウム化合物を添加し、焼成して焼成物とした後、水洗し乾燥して製品となる。一方、このような製造工程における排水には、未反応のリチウム化合物が含有していることが知られている。
【０００４】
上述したようなリチウムの需要増加に伴い、かつ資源の有効活用のため、リチウムを主原料としたバッテリーに用いられるリチウム二次電池用正極材料の製造工程で排出される排水（以下、「製造工程排水」ともいう）からリチウムを回収する技術の開発が望まれている。
【０００５】
排水に含有するリチウムを回収する方法としては、様々な方法が開示されている（例えば、特許文献１、２）。
特許文献１には、溶媒抽出法を多段階で行い、リチウムを回収する方法が開示されている。また、特許文献２には、イオン交換膜を利用した電気透析を用いる方法が開示されている。
【先行技術文献】
【特許文献】
【０００６】
【特許文献１】特開２００６-５７１４２号公報
【特許文献２】特開２０１２-２３４７３２号公報
【発明の概要】
【発明が解決しようとする課題】
【０００７】
しかるに、特許文献１の技術では、多段抽出であるため、工程が長く製造に要する工数が増加したり、設備投資の増加に伴うコストの増加が問題となっている。
また、特許文献２の技術では、排水処理のような処理量が膨大な工程に電気透析装置を用いるのは設備規模が著しく大規模となり工業的には効率的ではない。さらに一般に電池を製造する工程で発生する排水中のリチウム濃度は、数g/Lのオーダーと比較的高い塩濃度であることから、電気透析装置を用いた場合、装置内に塩が析出して、閉塞したり頻繁な洗浄が必要となったりするなど効率が悪くなりその分効率が低下するといった問題が生じている。
【０００８】
ここで、一般的に、製造工程排水中に含まれる金属類を回収する方法として、水分を蒸発させて乾固物を得る蒸発乾固法が存在する。
しかしながら、この方法では、不純物も乾固物内に分配された状態となるため乾固物から不純物の分離も困難なことから、得られる回収物中に含まれる不純物の品位が高くなるといった問題が生じる。しかも、この方法では、排水全体を加熱して水分を蒸発させ、乾固させる必要があるため膨大なエネルギーが必要になるといった問題も生じる。さらに、回収した乾固物は、水酸化リチウムを主成分とするため、乾固物を水などで洗浄した際の濾過性が著しく劣るため、洗浄用の特別な設備等を導入する必要があり、コストおよび手間が増加するなどの問題も生じる。
【０００９】
つまり、従来の技術では、大幅な設備投資をすることなく、工業用排水から効率よくリチウムを回収するのに適した方法は存在していないというのが実情である。
【００１０】
本発明は上記事情に鑑み、排水中に含まれリチウムを効率よく回収することができるリチウムの回収方法を提供することを目的とする。
【課題を解決するための手段】
【００１１】
第１発明のリチウムの回収方法は、排水中からリチウムを回収する方法であって、リチウムを含有する排水を濃縮する濃縮工程と、該濃縮工程で得られた濃縮液に対して二酸化炭素を供給する炭酸化工程と、該炭酸化工程で得られた炭酸化リチウムの結晶を含むスラリーから固形物を分離する固液分離工程と、を含むことを特徴とする。
第２発明のリチウムの回収方法は、第１発明において、前記炭酸化工程において、前記濃縮液が所定の温度以上に維持された状態で、該濃縮液に対して二酸化炭素を供給することを特徴とする。
第３発明のリチウムの回収方法は、第１または第２発明において、前記濃縮工程において、前記濃縮液、前記排水、前記炭酸化リチウムの結晶を含むスラリー、前記固液分離工程において排出された分離液のいずれかまたはこれら２種以上を混合した溶液を繰り返し濃縮することを特徴とする。
第４発明のリチウムの回収方法は、第１、第２または第３発明において、前記固液分離工程で得られた固形物を洗浄する洗浄工程を含むことを特徴とする。
第５発明のリチウムの回収方法は、第１、第２、第３または第４発明において、前記排水が、リチウムを用いた電池を製造する工程で発生した排水であることを特徴とする。
第６発明のリチウムの回収方法は、第１、第２、第３、第４または第５発明において、前記炭酸化工程における濃縮液の温度が、６０℃以上であることを特徴とする。
【発明の効果】
【００１２】
第１発明によれば、濃縮液に対して二酸化炭素を供給することによって、リチウムを排水から炭酸リチウムの形態で適切に回収することができる。
第２発明によれば、濃縮液を加熱しながら二酸化炭素を供給することによって、排水から効率的に品位の高い炭酸リチウムを回収することができる。
第３発明によれば、炭酸リチウムの回収効率を向上させることができる。
第４発明によれば、固形物を水などで洗浄することによって、より品位の高い炭酸リチウムを回収することができる。
第５発明によれば、電池を製造する工程排水から効率よく炭酸リチウムを回収することができる。
第６発明によれば、より効率よく炭酸リチウムを回収することができる。
【図面の簡単な説明】
【００１３】
【図１】本実施形態のリチウムの回収方法のフローチャートである。
【図２】従来の蒸発乾固法によるリチウムの回収フローチャートである。
【発明を実施するための形態】
【００１４】
本実施形態のリチウムの回収方法は、濃縮した排水に二酸化炭素を供給することによって、排水中に含まれるリチウムを効率的に回収することができるようにしたことに特徴を有している。
【００１５】
本実施形態のリチウムの回収方法を利用することができる排水は、リチウムを含有する排水であればとくに限定されない。例えば、リチウムを用いた電池を製造する工程で排出される排水のほか、陶器の製造工程やガラスの添加剤の製造工程、鉄鋼連続鋳造用のガラスフラックスの製造工程、グリースの製造工程、医薬品の製造工程などで排出される排水などを挙げることができる。
以下では、リチウムイオン電池の正極材を製造する工程で排水から本実施形態のリチウムの回収方法を用いてリチウムを回収する場合を代表として説明する。
【００１６】
以下、図面に基づいて本実施形態のリチウムの回収方法を説明する。
図１に示すように、本実施形態のリチウムの回収方法（以下、単に本リチウムの回収方法という）は、濃縮工程Ｓ１と、炭酸化工程Ｓ２と、固液分離工程Ｓ３とを有している。
【００１７】
（濃縮工程Ｓ１）
本リチウムの回収方法の濃縮工程Ｓ１は、供給された排水を濃縮して濃縮液を調製する工程であり、排水を濃縮することができるものであれば、とくに限定されない。
例えば、排水を収容した容器や配管などを電熱や化石燃料等を用いて直接加熱したり、熱交換器等を介して蒸気等のエネルギーを加えたりして、排水中の溶媒等を除去する方法のほか、浸透膜等の物理的な方法を用いたりするなどの様々な方法を用いることができる。
【００１８】
排水を容器等に収容して加熱濃縮する場合には、排水を入れた容器等を減圧する方法を採用してもよい。この場合、排水の溶媒の沸点を低下させることができるので、溶媒を効率よく除去することができるからエネルギーコストを抑制することができる。
【００１９】
なお、濃縮工程Ｓ１においては、容器等に収容した排水を攪拌することが望ましい。撹拌により濃縮時の排水中の溶媒を均一的に除去できるので、撹拌をしない場合に比べて濃縮効率を向上させることができる。
【００２０】
また、濃縮工程Ｓ１における濃縮倍率は、とくに限定されず、濃縮液が乾固しない程度に濃縮することができる。
濃縮液を乾固させてしまうと、排水に含まれるリチウム以外の不純物（例えば、硫黄やケイ素、アルミニウムなどの金属等）が乾固物中に分配された状態となり、その後の工程においてもこれらの不純物を除去するのが難しくなる。一方、濃縮倍率を高くすることによって、後述する次工程の炭酸化工程Ｓ２における炭酸化物の沈殿効率を向上させることができるが、濃縮倍率をあまり高くしすぎると、濃縮に要する加熱コスト等が増加する傾向にある。逆に、濃縮工程Ｓ１における濃縮倍率が低いと、後述する次工程の炭酸化工程Ｓ２における炭酸化物の沈殿率が低下する傾向にある。
したがって、濃縮工程Ｓ１における濃縮液の濃縮倍率は、排出中のリチウム濃度にも依存するが、操作性および経済的観点から、供給された排水を５〜２０倍程度とするのが好ましく、より好ましくは１０倍程度になるように調整する。
【００２１】
なお、本明細書中の乾固とは、濃縮液が流動性を有しない状態を意味している。つまり、溶媒等がある程度除去された状態でも流動性を有する状態であれば、乾固とはいわない。
【００２２】
（炭酸化工程Ｓ２）
本リチウムの回収方法の炭酸化工程Ｓ２は、濃縮工程Ｓ１で濃縮された濃縮液に対して二酸化炭素ガスを供給する工程である。具体的には、濃縮工程Ｓ１で調製された濃縮液の液温が所定の温度以上となるように維持された状態で二酸化炭素ガスを供給することによって、濃縮液中にリチウムの炭酸化物である炭酸リチウムの結晶を生成させる工程である。
【００２３】
また、本リチウムの回収方法の炭酸化工程Ｓ２において、二酸化炭素ガスを供給する際の濃縮液は、液温が所定の温度以上となっていればとくに限定されない。
例えば、濃縮液は、液温が所定の値以上となるように直接または間接的に熱を供給された状態であってもよいし、二酸化炭素ガスを供給する間に液温が所定の温度以上となっていれば濃縮液に対して直接または間接的に熱を供給しない状態であってもよいし、機械的に濃縮液の液温を検出しながら、濃縮液に対して間欠的に熱を供給するような状態であってもよい。
本リチウムの回収方法の炭酸化工程Ｓ２において、濃縮液を加熱しながら二酸化炭素ガスを供給する場合としては、例えば、濃縮工程Ｓ１において容器に収容した排水を撹拌しながら、かかる容器を加熱して濃縮液を調製し、調製した濃縮液の液温が所定の温度以上となるように加熱状態を維持したまま二酸化炭素ガスを濃縮液に吹き込むようにしてもよい。
【００２４】
炭酸化工程Ｓ２において、濃縮液の液温は、濃縮液中のリチウムと供給された二酸化炭素が反応して炭酸リチウムの結晶が生成される温度であれば、とくに限定されない。
炭酸リチウムは、濃縮液の温度が高い方が溶解度が低下する性質を有するため、沈殿効率を向上させる上では濃縮液の液温を高くするのが望ましい一方、高温の状態を維持するには、加熱コストがかかる上に高温に耐え得るだけの設備等に設計するなどの必要性が生じる。
したがって、経済的、操作性の観点から、炭酸化工程Ｓ２における濃縮液の液温は、６０℃以上が好ましく、より好ましくは６０℃以上、１００℃以下であり、さらに好ましくは６０℃以上、９０℃以下となるように調整する。
【００２５】
炭酸化工程Ｓ２において、濃縮液に供給する二酸化炭素の供給量は、炭酸リチウムの結晶が生成することができる量であれば、とくに限定されない。例えば、供給量は反応槽の形状、吹き込み口の液面からの深さ、攪拌の強弱などを考慮して、二酸化炭素が効率良く溶け込める供給量とすれば良い。
【００２６】
なお、炭酸化工程Ｓ２において、二酸化炭素ガスを供給する濃縮液から溶媒等を除去させながらさらに濃縮を継続してもよい。濃縮を継続することによって、濃縮液中のリチウム濃度を向上させることができるので、炭酸リチウムの生成を向上させることができる。しかし、かかる工程においても上述した濃縮工程Ｓ１と同様に二酸化炭素ガスを供給する濃縮液が乾固しない程度に濃縮する。
【００２７】
炭酸化工程Ｓ２では、上述したように二酸化炭素ガスを供給した濃縮液中に二酸化炭素とリチウムの炭酸化物である炭酸リチウムが生成される。そして、この炭酸リチウムは、スラリーとして濃縮液中に形成される。このスラリーは、水分を多量に含むので次工程の固液分離工程Ｓ３に供給することによって、液体と固形物に分離される。
【００２８】
（固液分離工程Ｓ３）
本リチウムの回収方法の固液分離工程Ｓ３は、炭酸化工程Ｓ２で形成された炭酸リチウムを含有するスラリーから炭酸リチウムを固形物として分離する工程である。
この固液分離工程Ｓ３に用いられる固液分離機は、濃縮液から上記スラリー中の固形物と液体（ろ液）を分離することができるものであれば、とくに限定されない。
例えば、固液分離機としては、ヌッチェ（ブフナー漏斗）等の漏斗や、フィルタープレス装置や真空ろ過機やベルトプレス等を使用することができる。
【００２９】
固液分離機は、フィルタープレス装置のように間欠的に固液分離処理を実施するもの（バッチ処理するもの）や真空ろ過機やベルトプレス等のように連続的に固液分離処理を実施するもののいずれも採用してもよい。
固液分離機としてバッチ方式のフィルタープレス装置等を採用する場合には、複数のフィルタープレス装置等を採用した構成にするのが好ましい。固液分離機がフィルタープレス装置のようなバッチ処理の装置であっても、連続した固液分離作業を行うことができるので、固液分離に要する作業時間を抑制して、作業効率を向上させることができるようになる。
【００３０】
以上のごとき構成であるので、本リチウムの回収方法を用いて排水を処理すれば、排水中に含まれるリチウムを効率的に回収することができる。
【００３１】
具体的には、本リチウムの回収方法において、濃縮工程Ｓ１では、リチウムを含む排水を乾固しない程度に濃縮することによって、濃縮液中のリチウム濃度を上昇させることができる。そして、炭酸化工程Ｓ２では、かかる濃縮液の液温が所定の温度以上となるように調整した状態で二酸化炭素ガスを供給することによって、炭酸リチウムを選択的に炭酸化物（つまり炭酸リチウム）として沈殿させることができる。しかも、この炭酸化工程Ｓ２では、加熱した状態で炭酸リチウムを生成させるので、排水中に存在する不純物を効果的に分離することができる。そして固液分離工程Ｓ３では、炭酸リチウムを含むスラリーを固液分離することによって、従来の蒸発乾固法により得られる乾固物と比べてリチウムの純度を高くした固形物を調製することができる。
【００３２】
したがって、本リチウムの回収方法を用いれば、リチウム品位の高い固形物を排水から効率よく回収することができる。
しかも、従来の蒸発乾固法では乾固物中にリチウムの形態が水酸化リチウムを主成分とするのに対して、本リチウムの回収方法では、得られる固形物中に存在するリチウムの形態が炭酸リチウムのみとなる。このため、従来の蒸発乾固法で得られる乾固物と比べて濾過性を著しく向上させることができるので、再利用を行う際の操作性を向上させることができる。
【００３３】
（洗浄工程Ｓ４）
なお、本リチウムの回収方法は、固液分離工程Ｓ３の後に、固液分離工程Ｓ３で得られた固形物を洗浄する洗浄工程Ｓ４を有してもよい。固液分離工程Ｓ３で得られた固形物を洗浄工程Ｓ４に供することによって、固形物の表面に付着した不純物が多く含まれた液を除去することができるので、回収した炭酸リチウムの品位をより向上させることができる。
【００３４】
（濃縮工程Ｓ１における繰り返し濃縮）
図１に示すように、本リチウムの回収方法の濃縮工程Ｓ１において、繰り返し濃縮を行ってもよい。具体的には、各工程Ｓ１、Ｓ２、Ｓ３で得られた濃縮液やスラリー、分離液等を濃縮工程Ｓ１に供給して繰り返し濃縮してもよい。なお、この繰り返し濃縮操作の回数は、とくに限定されない。
以下、濃縮工程Ｓ１における繰り返し濃縮について具体的に説明する。
【００３５】
まず、濃縮工程Ｓ１の濃縮液に対して新たに液体（固形物等を含有するものも含む）を供給し混合した混合溶液を繰り返し濃縮する場合について説明する。
この濃縮工程Ｓ１の濃縮液に対して新たに供給する液体としては、例えば、新たな排水や、本リチウムの回収方法の炭酸化工程Ｓ２で得られた炭酸化リチウムの結晶を含むスラリー、炭酸化工程Ｓ２においてスラリーの上部に位置する上澄み液、本リチウムの回収方法の固液分離工程Ｓ３で排出された分離液、他のバッチで得らえた濃縮工程Ｓ１における濃縮液、他のバッチで得らえた炭酸化工程Ｓ２で得られた炭酸化リチウムの結晶を含むスラリー、炭酸化工程Ｓ２においてスラリーの上部に位置する上澄み液、固液分離工程Ｓ３で排出された分離液などを挙げることができるが、これらに限定されず、各工程で発生するあらゆる液状のものを、上記新たに供給する液体として使用することができる。
この濃縮工程Ｓ１の濃縮液に対して新たに供給する液体は、単独でもよいし、２種以上であってもよい。
【００３６】
つぎに、炭酸化工程Ｓ２、固液分離工程Ｓ３で得られる液体を再度濃縮工程Ｓ１へ供給して濃縮を繰り返す場合について説明する。
具体的には、この方法は、上述した濃縮工程Ｓ１で濃縮した濃縮液に繰り返し用の液体を供給して濃縮するのではなく、各工程で得られる液体を濃縮工程Ｓ１へ供給して繰り返し濃縮を行うという方法である。
この方法は、上述した濃縮工程Ｓ１の濃縮液に対して新たに液体を供給する方法のうち、供給先の濃縮液がない状態で繰り返し濃縮する以外は、上述した濃縮工程Ｓ１の濃縮液に対して新たに液体を供給して繰り返し濃縮を行う場合と同様に行われる。
この方法では、濃縮工程Ｓ１へ供給する液体は、上述した場合と同様に単独でもよいし、２種以上であってもよい。
【００３７】
なお、この方法において、炭酸化工程Ｓ２、固液分離工程Ｓ３で得られる液体を繰り返し濃縮する際に、新たに排水を混合してもよいのはいうまでもない。
【００３８】
本リチウムの回収方法の濃縮工程Ｓ１において、上記のごとく繰り返し濃縮を行えば、濃縮工程Ｓ１に供する排水のリチウム濃度が増加させることができるので、より少ないエネルギーで排水中のリチウム濃度を溶解度上限に達成させることができ、過飽和状態にすることができる。
また、炭酸リチウムの結晶が混在したスラリーを繰り返すことで、炭酸リチウムの結晶を種結晶として濃縮時の結晶成長を促進させることができるので、それだけ粗大な結晶となって回収率の増加や取扱性が向上させることができる。
【００３９】
なお、繰り返し濃縮に供給するスラリーは、沈降分離操作によって上澄み液とスラリーにある程度分離した状態のものを供給するのが望ましい。この場合、上澄み液を除去することによって、リチウム濃度の高い状態のスラリーを供給することができる。
【実施例】
【００４０】
本発明のリチウムの回収方法を用いることによって、排水から品位の高い炭酸リチウムを効率よく回収することができることを確認した。
【００４１】
（実験１）
製造工程排水５リットルを開放容器に入れ、撹拌を行いながら９５℃以上１００℃未満を維持しながら、液量が０．５リットルとなるまで濃縮した（本実施形態の濃縮工程Ｓ１に相当する）。
次に、この濃縮後の溶液を別の容器に移し入れた後、かかる容器を加熱して液温が８０℃となるように調整した。液温８０℃を維持しながら撹拌しつつ、同時にボンベから二酸化炭素ガス（９９．５％）を０．１〜０．２Ｌ/minの流量で約５時間、シンターガラスを介して液中に吹き込んだ（本実施形態の炭酸化工程Ｓ２に相当する）。なお、蒸発を防ぐように容器の上部に蓋をした。
約５時間後に二酸化炭素ガスの供給を止め、濃縮液中に形成されたスラリーを濾瓶とヌッチェを用いて固液分離し、乾燥重量で４.５ｇの固形物を回収した（本実施形態の固液分離工程Ｓ３に相当する）。
【００４２】
得られた固形物をＸ線回折（ＰＡＮａｌｙｔｉｃａｌ製、ＸＰｅｒｔ  ＰＲＯ）を用いて分析した。
Ｘ線回折の測定条件は、以下の通りである。
出力：４５ｋＶ  ４０ｍＡ、スリットＤＳ＝１／２、ＳＳ＝０．０４ｒａｄ
【００４３】
また、回収した固形物をＩＣＰ（Ｐｅｒｋｉｎ  Ｅｌｍｅｒ製、ＯＰＴＩＭＡ５３００ＤＶ）を用いて分析した。
【００４４】
（実験結果）
固形物のＸ線回折結果から、リチウムが炭酸リチウムの形態で存在していることが確認できた。
固形物のＩＣＰ分析結果を表１に示す。
実験結果から、後述の比較例１による従来法と比べて、特に硫黄・珪素・アルミニウムなどの不純物が少ない高純度で濾過性に優れたリチウムを炭酸リチウムという形態で回収できることが確認できた。
【００４５】
【表１】
2020169355.tif 000003
【００４６】
（実験２）
実験２では、形成されたスラリーを繰り返し濃縮することによって、品位の高い炭酸リチウムを効率よく回収できることを確認した。
【００４７】
まず、（実験１）と同じ排水５リットルを用い、開放容器に入れて攪拌しながら９５〜９８℃に維持し、（実験１）と同じように０．５リットルの容量になるまで濃縮した。
次に（実験１）と同様に、この濃縮液を別の容器に移して蓋をして、上記と同様に二酸化炭素ガスを０．１〜０．２Ｌ/minの流量で約５時間吹き込んだ。
次に、約５時間後に二酸化炭素ガスの供給を止め、スラリーが形成された濃縮液を静置して、上澄み液を除去した後、スラリーを固液分離しないまま、濃縮時に用いた開放容器に移し入れた。そして、この容器に新たに排水を加えて約５リットルに調製した。この状態で、再び加熱して液量が０．５リットルになるまで濃縮した。
次に再び二酸化炭素ガスの供給に用いられた容器に移して蓋をして、上記と同様に二酸化炭素ガスを０．１〜０．２Ｌ/minの流量で約５時間吹き込んだのち、形成されたスラリーを上記と同様に固液分離しないまま前記開放容器に入れ、排水を加えて濃縮することを１０回繰り返し、合計５０リットルの排水を濃縮した。
５０リットルの排水を濃縮した濃縮液に二酸化炭素ガスを吹き込んだ後、ヌッチェと濾瓶を用いて固液分離した。
得られた固形物を純水で洗浄（本実施形態の洗浄工程Ｓ４に相当する）して、乾燥し６０ｇの固形物を回収した。
【００４８】
得られた固形物を（実験１）と同様にＸ線回折およびＩＣＰを用いて分析した。
【００４９】
（実験結果）
この固形物を分析すると、（実験１）と同様に、リチウムが炭酸リチウムの形態で存在していることが確認できた。また、固形物中に含まれる各元素濃度も表１と同等な品位で得られていることが確認できた。
しかも、リチウムが濃縮され、炭酸リチウムの結晶が析出したまま繰り返したことで、次のサイクルで濃縮した際の種結晶としても機能し、より回収率が向上する効果も得られた。
例えば、（実験１）では回収率が４５％であったが、実験２では９０％であった。
なお、ｎ回繰り返しの場合の回収率の算出には、以下の式を用いた。
回収率＝１００×［４．５（ｎ+１）］／（１０+４．５ｎ）
【００５０】
（比較例）
比較例として、従来の蒸発乾固法を用いて（実験１）と同じ排水からリチウムを回収した。従来の蒸発乾固法のフローを図２に示す。
【００５１】
（実験１）と同様に排水５リットルを容器に入れ、撹拌を行いながら９５℃以上１００℃未満の温度に維持した。排水が乾固するまで加熱を継続し、乾燥重量で３３ｇの蒸発乾固物を回収した。
【００５２】
得られた蒸発乾固物を、（実験１）と同様にＸ線回折およびＩＣＰを用いて分析した。
【００５３】
（実験結果）
蒸発乾固物のＸ線回折から、リチウムが水酸化リチウムの形態で存在していることが確認できた。
蒸発乾固物のＩＣＰ分析結果を表１に示す。
実験結果から、従来の蒸発乾固法を用いた場合、排水から回収された蒸発乾固物は、本リチウムの回収方法である（実験１）と比べると、硫黄や珪素やアルミニウム品位が高く、その分リチウムの純度が低いものであることが確認できた。
【００５４】
以上の実験結果から、本発明のリチウムの回収方法を用いれば、排水から高純度（つまり品位の高い）リチウムを炭酸リチウムの形態で効率よく回収することができることが確認できた。
【産業上の利用可能性】
【００５５】
本発明のリチウムの回収方法は、リチウムを含む排水からリチウムを回収する方法として適している。
【符号の説明】
【００５６】
Ｓ１      濃縮工程
Ｓ２      炭酸化工程
Ｓ３      固液分離工程
Ｓ４      洗浄工程
【図１】
2020169355.tif 000004
【図２】
2020169355.tif 000005